(57)【要約】【課題】やわらかく、ふんわり、しっとり、すべすべした触感を実現し、副交感神経活動を促進し、リラックスする効果を発揮する、肌に直接つける衣服に使われる編物を提供すること。【解決手段】綿の混率が５０％以上であり、圧縮率ＥＭＣ、および、表面摩擦係数の変動ＭＭＤの関係が、特定の式を満たす編物であって、好ましくは、編物が複合糸を４０％以上含んでなり、前記複合糸の鞘部を構成する糸の芯部被覆率が５０％以下であり、芯部の撚り係数が０〜２．０である。【選択図】なし【特許請求の範囲】
【請求項１】
綿の混率が５０％以上であり、圧縮率ＥＭＣ、および、表面摩擦係数の変動ＭＭＤの関係が、以下の式を満たすことを特徴とする編物。
ｂ＝ａＸ−Ｙ
Ｘ；圧縮率ＥＭＣ（％）
Ｙ；表面摩擦係数の変動ＭＭＤ×１０００
ａ；０．４７
ｂ；５．５〜１５．０
【請求項２】
ｂの値が、５．５〜８．０であることを特徴とする請求項１記載の編物。
【請求項３】
編物が鞘部と芯部とからなる複合糸を少なくとも４０％以上含んでなり、鞘部を構成する糸の芯部被覆率が５０％以下であり、芯部の撚り係数が０〜２．０であることを特徴とする請求項１または請求項２記載の編物。
【請求項４】
複合糸が、芯部を構成する糸が解撚される方向に鞘部と複合撚糸されてなることを特徴とする請求項３記載の編物。
【発明の詳細な説明】
【技術分野】
【０００１】
本発明は、インナー、スポーツウェア、制服、作業服、カジュアルウェア、寝衣、寝装品等、肌に接触するように着用する衣服において、やわらかく、ふんわり、しっとり、すべすべとした触感を有し、副交感神経活動を促進しリラックス感を与える衣服を構成する編物に関するものである。
【背景技術】
【０００２】
やわらかい風合いを出すために、各種手法が開発されてきた。複合繊維を紡糸したのち、分割、または１成分を溶解除去することで極細繊維を実現する方法（例えば、特許文献１参照）や、フィブリルを発生させることによりやわらかい風合いを実現する方法（例えば、特許文献２参照）がよく知られている。しかしながら、該方法では、やわらかい風合いを実現することは可能であるが、ふんわりした触感を出すことは難しい。
【特許文献１】特開２００１−０８９９４０号公報
【特許文献２】特開２０００−２４８４４３号公報
【０００３】
また、実質的に無撚の短繊維束の周囲に糸条が捲きついた構造の複合紡績糸もある（例えば、特許文献３参照）が、繊維を束ね無撚糸の状態にするだけでは、やわらかさ、しっとり感、すべすべ感はある程度出すことは可能であっても、ふんわり感を出すことは難しい。さらに、布帛に、たんぱく質成分、エポキシ変性シリコーン系柔軟剤を付与する方法もある（例えば、特許文献４参照）が、なめらかなやわらかさを出すことは可能であるが、ふんわり感を実現することは難しい。
【特許文献３】特開２００３−１４７６５４号公報
【特許文献４】特開２００２−０６９８４７号公報
【０００４】
極細繊維を使用するだけでなく、高収縮糸を活用（例えば、特許文献５参照）したり、捲縮糸を活用（例えば、特許文献６参照）することにより、ふくらみを出す技術も知られている。前記のような方法では、ふんわりしたやわらかさを出すことはできるが、しっとりした触感を出すことは難しい。
【特許文献５】特開平１１−１７２５４９号公報
【特許文献６】特開平１１−０３６１５６号公報
【０００５】
同様に、３成分の複合繊維を紡糸した後、１成分を溶解除去し、他２成分の繊維に収縮差を持たせることで、細い繊維のやわらかさと、収縮によるふんわり感を実現する試みもされている（例えば、特許文献７参照）。また、コンジュゲート糸により捲縮を発現させる方法もある（例えば、特許文献８参照）。これらも、ふんわりしたやわらかさを出すことはできるが、しっとり感、すべすべ感を出すことは難しい。
【特許文献７】特開平０９−２７９４１８号公報
【特許文献８】特開２００４−０８４１０３号公報
【０００６】
このように、細い繊維の活用だけでは、やわらかさは実現できても、ふんわり感は実現できない。また、捲縮糸、収縮糸を活用することで、ふんわり感を出すことはできるが、しっとり感、すべすべ感、やわらかさは発現することは難しい。ここに細い繊維を用いることで、やわらかさまでは実現できるが、しっとり感、すべすべ感を出すことは難しい。一方、無撚糸、シリコン系柔軟剤等の表面平滑剤を活用することで、しっとり感、すべすべ感、やわらかさをある程度は実現できるが、ふんわり感を出すことは難しい。
【０００７】
やわらかく、ふんわり、しっとり、すべすべとした触感を全て実現しなければ、副交感神経活動を促進し、リラックスできる衣服を提供することはできない。したがって、従来の技術だけでは、十分な効果を発揮することは難しかった。
【発明の開示】
【発明が解決しようとする課題】
【０００８】
本発明は、やわらかく、ふんわり、しっとり、すべすべした触感を実現し、副交感神経活動を促進し、リラックスする効果を発揮する、肌に直接つける衣服に使われる編物を提供する。
【課題を解決するための手段】
【０００９】
１．綿の混率が５０％以上であり、圧縮率ＥＭＣ、および、表面摩擦係数の変動ＭＭＤの関係が、以下の式を満たすことを特徴とする編物。
ｂ＝ａＸ−Ｙ
Ｘ；圧縮率ＥＭＣ（％）
Ｙ；表面摩擦係数の変動ＭＭＤ×１０００
ａ；０．４７
ｂ；５．５〜１５．０
２．ｂの値が、５．５〜８．０であることを特徴とする上記第１記載の編物。
３．編物が鞘部と芯部とからなる複合糸を少なくとも４０％以上含んでなり、鞘部を構成する糸の芯部被覆率が５０％以下であり、芯部の撚り係数が０〜２．０であることを特徴とする上記第１または第２記載の編物。
４．複合糸が、芯部を構成する糸が解撚される方向に鞘部と複合撚糸されてなることを特徴とする上記第３記載の編物。
【発明の効果】
【００１０】
本発明による編物は、肌に直接触れる部分がある衣服にして着用した場合に、自律神経活動のうち副交感神経活動を活発にする効果があり、その結果、リラックス感、安心感、くつろぎ感が得られる。最近のストレス社会において、一日のうち、少しでもホッとするリラックス感を感じることができる時間は必要である。仕事の合間の休憩に一息つきやすい触感、帰宅後副交感神経活動を促進することで、眠りに入りやすくする触感を提供できる本発明は、現代社会における要求度が非常に高いと言える。衣服という非常に身近なものでリラックス効果を発揮できることもまた有用である。
【発明を実施するための最良の形態】
【００１１】
以下、本発明を詳細に説明する。
本発明の圧縮率とは、カトーテック社製のＫＥＳ−ＦＢ３を用いた測定値である。圧縮面積２ｃｍ2の円形平面の鋼板間で編物試料を圧縮する。圧縮最大荷重は５０ｇｆ／ｃｍ2、圧縮速度は１ｍｍ／５０ｓｅｃである。圧縮率ＥＭＣは、０．５ｇｆ／ｃｍ2荷重での厚みをＴ０とし、５０ｇｆ／ｃｍ2荷重での厚みをＴｍとすると、｛（Ｔ０−Ｔｍ）／Ｔ０｝×１００の計算値で表すことができる。単位は％で表示する。低荷重時０．５ｇｆ／ｃｍ2の厚みＴ０に対して、最大荷重５０ｇｆ／ｃｍ2時に何％圧縮されたか、ということを意味する。したがって、ＥＭＣが大きいと圧縮されやすい試料、ＥＭＣが小さいと圧縮されにくい試料であることがわかる。
【００１２】
表面摩擦係数の変動とは、カトーテック社製のＫＥＳ−ＳＥを用いた測定値である。摩擦子は１０ｍｍ×１０ｍｍであり、直径０．５ｍｍのピアノ線を並べたものである。荷重は２５ｇｆ／１００ｍｍ2であり、摩擦子を編物試料表面を滑らすときの摩擦子の移動速度は１ｍｍ／ｓｅｃである。摩擦係数の変動ＭＭＤは、下記（１）式で求めることができる。
【００１３】
【数１】
2005350804.tif 000002
【００１４】
Ｘは、移動距離、μは摩擦係数を示す。摩擦係数μaは、摩擦係数μの平均値を示す。摩擦係数μは、μ＝Ｆ／Ｐで求められる。Ｆは摩擦力、Ｐは荷重である。ＭＭＤは摩擦係数μの平均偏差を示す。一般的には、ＭＭＤが大きいとざらついた触感になる傾向がみられる。尚、MMDは肌に接する側の面を測定した値である。
【００１５】
本発明の綿は、特に限定はしない。しかしながら、繊維長は長い方が本発明の狙いとするやわらかく、しっとり、すべすべした触感を実現しやすい。具体的には、１．３５から１．５５inch、望ましくは１．４０から１．５０inchの綿が適当である（１inch＝２．５４ｃｍ）。また、細い繊維を用いると同様に本発明の狙いとするやわらかく、しっとり、すべすべした触感を実現しやすいので、繊度が３．０から４．０μであると好ましい。綿は、芯部を構成する繊維として使われ、複合糸として６０％〜９５％の混率を占める。編物としては、５０〜９５％の混率を占める。綿がこれらの比率以下になると、肌になじむようなやわらかさ、しっとり感をだすことができない。一方、鞘部を綿１００％で構成することが技術的に困難であるため、９５％以下の混率となる。綿の触感を活かすため、複合糸としての綿の混率は、８０〜９５％がより好ましく、編物としては、６０〜９５％がより好ましい。
【００１６】
本発明の狙いとする、やわらかく、ふんわり、しっとり、すべすべとした触感で、リラックス効果を発揮させるためには、下記（２）の式を満たす編物であることが好ましい。
ｂ＝ａＸ−Ｙ          ・・・（２）
Ｘ；圧縮率ＥＭＣ（％）
Ｙ；表面摩擦係数の変動ＭＭＤ×１０００
ａ；０．４７
ｂ；５．５〜１５．０
【００１７】
上記（２）式において、ａの値が、０．４７よりも小さい係数であった場合、すべすべ感、しっとり感が小さくなり、ざらついた触感を示すため、本発明の狙いとする触感からはずれる。逆に、ａの値が大きい係数であった場合、ふんわりしてやわらかい触感になるが、しっとり感を通り越してぬめり感が出てくるため適当ではない。言い換えると、ａの値は、０．４７であることにより、すべすべ感、しっとり感と、ふんわりしたやわらかさの全てを満たす結果を導くことができる。
【００１８】
さらに、上記（２）式において、ｂの値が、５．５〜１５．０であることが好ましい。ｂの値が１５．０を超える値になると、ふんわりやわらかい触感ではなくふかついた触感が出てくるため、あまり好ましくない。また、逆にｂの値が５．５未満であると、しっとりすべすべした触感ではなくざらついた触感を示すため、あまり好ましくない。ふんわりしたやわらかさと、しっとりすべすべした触感をバランス良く満たすためには、ｂの値が５．５〜８．０の範囲であるとより望ましい。この範囲になると、しっとり感、すべすべ感がより一層感じられ肌になじむ触感になる。
【００１９】
（２）の式について、ｂ値はパネラー１０人による官能検査で「やわらかさ」「ふんわり感」「しっとり感」「すべすべ感」をそれぞれ−２０〜＋２０点まで点数評価をつけてもらい、その平均値を求めた。ＭＭＤ×１０００とＥＭＣとｂ値との関係を回帰式で求めａを算出した。
【００２０】
本発明は芯部を構成する糸と鞘部を構成する糸からなる複合糸を含む。芯部は綿を主体とした素材で構成されると肌になじむようなやわらかさ、しっとり感を出すことができる。複合糸としての望ましい綿の混率は上記のとおりであるが、芯部は、７０〜１００％を綿で占めることが望ましい。８０〜１００％であると、より綿の肌になじむ触感を出しやすくなるので望ましい。綿以外の芯部を構成する繊維としては、ポリエステル、ナイロン、レーヨン、ポリノジック、アクリル、等、特に限定はしないが、製造技術上、短繊維であることが必要である。望ましくは、繊度が細く、繊維長が長い繊維が適当である。
【００２１】
また、鞘部を構成する繊維は、３〜２０ｄｔｅｘの繊度であることが望ましい。細い繊度の繊維を用いることで、芯部の触感を殺さないことが必要である。３〜１５ｄｔｅｘの繊度の繊維であるとより芯部の触感が活きてくるので好ましい。また、鞘部を構成する繊維は、短繊維でも長繊維でも、どちらでもかまわないが、鞘部の糸表層部に占める面積を小さくするためには、細い繊度であることが必要であり、その場合、長繊維の方が実現しやすく好ましい。また、触感の観点からも、長繊維の方がしっとり感、すべすべ感を出しやすく、望ましい。綿、ポリエステル、絹、ナイロン、アクリル、レーヨン等、特に限定はしないが、上記の理由で長繊維が作れる繊維が適当である。さらには、その中でも、やわらかさ、しっとり感、すべすべ感を出すためには、ナイロンフィラメント、レーヨンフィラメントが望ましい。
【００２２】
鞘部を構成する糸の芯部への被覆率は、芯部の触感をできるだけ活かすため、５０％以下が適当である。望ましくは、３０％以下であると良い。芯部を構成する糸を鞘部を構成する糸で捲きつける、捲きとめる程度の該被覆率により、より良い触感が実現できる。
【００２３】
被覆率の評価方法を説明する。長さ１ｍの糸から１ｃｍ／箇所を５箇所からランダムにサンプリングし、糸側面の写真を撮影する。写真上、画像処理するコンピューター画面上、あるいはトレース紙上で鞘糸と芯糸を識別し（撚り角度の差で識別できる場合が多い）、｛（鞘糸面積）／（糸全体の面積）｝×１００（％）を算出し、５つのデータの平均を取って被覆率とする。
【００２４】
芯部は、無撚に近い状態で繊維が並ぶような構造が適当である。すなわち、実質上、芯部を構成する繊維の撚り係数は０〜２．０であることが必要である。より望ましくは、０〜１．０であると、やわらかさ、しっとり、すべすべした触感を満たしやすい。本発明でいう撚り係数とはＴＷ／（Ｎｅ）1/2（但し、ＴＷは撚り数（回／２．５４ｃｍ）、Ｎｅは英式綿番手を示す）で表される係数であり、芯部を構成する繊維の撚り係数を算出する場合には、芯部を構成する繊維だけの繊度（英式綿番手）を採用する。尚、実施例において、複合糸でない単独成分の紡績糸の撚り係数はその紡績糸の繊度を用いて計算している。
【００２５】
無撚に近い芯部を構成する糸に、単に、鞘部を構成する糸で被覆しても、やわらかさ、しっとり、すべすべ感までは出せても、ふんわり感はだせない。本発明では、鞘部を構成する糸を、芯部を構成する糸に被覆する工程において、芯部を構成する糸が解撚されるような方法をとる。その結果、芯部は撚り戻り現象を生じ、そのときに、ふんわり感が発現する。単に撚り係数の小さい糸を紡績する場合は、高い紡績技術をもっても撚り係数２．０以下は難しく、無撚に近い状態の本発明の複合糸のような、しっとり、すべすべ感は発揮されない。すなわち、本発明の複合糸は、無撚のスライバーに糸を巻きつけて紡績する糸よりも、ふんわり感を出せ、甘撚りの撚り係数の小さい紡績糸よりも、しっとり感、すべすべ感を出せる方法である。
【００２６】
尚、本発明の複合糸１００％で編物を構成することが最も望ましいが、少なくとも４０％含まれていれば、狙いとする触感を実現することが可能である。このとき、肌側に該複合糸を配置すると触感効果を発揮しやすい。また、ふんわり感を出すために、該複合糸に収縮糸を交編する、あるいは、スパンデックス糸を交編する等の工夫をすれば、より一層の触感効果を発揮することができる。
【実施例】
【００２７】
以下に具体的実施例および比較例を挙げて本発明を説明するが、本発明はこれらの実施例に限定されるものではない。
（実施例１）
綿１００％の５５番手の糸を、撚り係数２．５で作成した。この綿糸と、単糸繊度２．２ｄｔｅｘからなるナイロンフィラメント１１ｄｔｅｘ糸を、精紡工程に導き、綿糸の撚り方向とは逆方向、すなわち解撚方向にナイロンフィラメントを綿糸に撚り掛けし、実質、芯部を構成する綿糸が無撚になるように紡績した。解撚数は２０回／２．５４ｃｍである。混率は綿９１％、ナイロン９％である。この複合糸１００％で、フライス組織の編物を作成した。尚、複合糸のナイロンフィラメント被覆率は、３０％である。
【００２８】
（実施例２）
綿１００％の５５番手の糸を、撚り係数２．５で作成した。この綿糸と、単糸繊度２．２ｄｔｅｘからなるナイロンフィラメント１１ｄｔｅｘ糸を、精紡工程に導き、綿糸の撚り方向とは逆方向、すなわち解撚方向にナイロンフィラメントを綿糸に撚り掛けし、実質、芯部を構成する綿糸が無撚になるように紡績した。解撚数は２０回／２．５４ｃｍである。混率は、綿９１％、ナイロン９％である。この複合糸とスパンデックス糸にナイロンフィラメントをカバリングしたＦＴＹ５０ｄｔｅｘを用い、片袋組織の編物を作成した。混率は、綿７１％、ナイロン２５％、ウレタン４％である。尚、複合糸のナイロンフィラメント被覆率は、３０％である。
【００２９】
（実施例３）
綿１００％５５番手の糸を、撚り係数２．５で作成した。この綿糸と、単糸繊度２．２ｄｔｅｘからなるナイロンフィラメント１１ｄｔｅｘ糸を、精紡工程に導き、綿糸の撚り方向とは逆方向、すなわち解撚方向にナイロンフィラメントを綿糸に撚り掛けし、実質、芯部を構成する綿糸が無撚になるように紡績した。解撚数は２０回／２．５４ｃｍである。混率は、綿９１％、ナイロン９％である。この複合糸とスパンデックス糸にナイロンフィラメントをカバリングしたＦＴＹ５０ｄｔｅｘと、綿７０％、レーヨン３０％の紡績糸を用い、フライスリバース組織の編物を作成した。混率は、綿５９％、ナイロン１９％、レーヨン１８％、ウレタン３％である。尚、複合糸のナイロンフィラメント被覆率は、３０％である。
【００３０】
（実施例４）
綿１００％５０番手の糸を撚り係数２．５で作成した。この綿糸１００％で、フライス組織の編物を作成した。
【００３１】
（実施例５）
綿１００％５５番手の粗糸に、単糸繊度２．２ｄｔｅｘからなるナイロンフィラメント１１ｄｔｅｘ糸を、精紡工程で巻きつけた複合糸を作成した。実質、芯部を構成する綿糸は無撚になっている。この複合糸１００％でフライス組織の編物を作成した。
【００３２】
（比較例１）
綿１００％の５５番手の糸を、撚り係数２．５で作成した。この綿糸と、単糸繊度２．２ｄｔｅｘからなるナイロンフィラメント１１ｄｔｅｘ糸を、精紡工程に導き、綿糸の撚り方向と同方向に追撚するようにナイロンフィラメントを綿糸に撚り掛けした。撚り数は２０回／２．５４ｃｍである。混率は綿９１％、ナイロン９％である。この複合糸１００％で、フライス組織の編物を作成した。尚、複合糸のナイロンフィラメント被覆率は、３０％である。
【００３３】
（比較例２）
綿１００％の５５番手の糸を、撚り係数３．６で作成した。この綿糸と、単糸繊度２．２ｄｔｅｘからなるナイロンフィラメント１１ｄｔｅｘ糸を、精紡工程に導き、綿糸の撚り方向とは逆方向、すなわち解撚方向にナイロンフィラメントを綿糸に撚り掛けした。解撚数は２０回／２．５４ｃｍである。混率は綿９１％、ナイロン９％である。この複合糸１００％で、フライス組織の編物を作成した。尚、複合糸のナイロンフィラメント被覆率は、３０％である。
【００３４】
次に、各試料のＫＥＳによる圧縮率ＥＭＣ、表面摩擦係数の変動ＭＭＤの測定結果、および、ｂ値の計算結果を（表１）に示す。
【００３５】
【表１】
2005350804.tif 000003
【００３６】
さらに、ＳＤ（semantic difference）法を用いて、アンケート方式により触感を評価した。評価モニターは、女性７名である。編物の肌に接すると想定される裏側面を触ってもらった。尚、該女性は、日常、編物を頻繁に触っているテキスタイル測定業務従事者である。触感質問項目は、ペタッとした−ふんわりした、かたい−やわらかい、かさかさ−しっとり、ざらざら−すべすべ、肌触りが悪い−肌触りが良い、の官能用語対を用い、−２点〜＋２点の５段階点数表示で評価した。７名全員の評価結果はほぼ同傾向であったため、全員の平均値を用いた。結果を（表２）に示す。
【００３７】
【表２】
2005350804.tif 000004
【００３８】
さらに、リラックス効果を確認するため、自律神経活動を評価した。着用テストの場合、７点の比較を行なうことは困難なため、代表的な試料として、実施例１、実施例４、比較例１の３点に絞って比較した。３試料の編物を用いて肌着を作成し、女性７名の被験者で実験した。環境２５℃５０％ＲＨ下の温熱的に中立環境下で、ポリグラフにより心電を測定した。安静を３０分間保ってもらい、経時変化を観察した。自律神経活動のうち、副交感神経活動の指標として、心拍のＲ波とＲ波の間隔の心拍周期を採用し、心拍周期が遅くなると副交感神経活動が促進されていると評価した。実験開始から５〜７分目、１０〜１２分目、１５〜１７分目、２０〜２２分目、２５〜２７分目の各２分間の平均心拍周期を求めた。被験者７名の結果がほぼ同傾向を示したため、全員の平均値を求めた。（図１）に結果を示す。
【００３９】
尚、リラックス感については、着用感アンケートにより評価した。イライラする−リラックスする、の官能用語対で、−２〜＋２点の５段階評価を行った。各被験者の傾向が同傾向であったので、全員の平均値を求めた。（図２）に結果を示す。
【００４０】
（図１）に示すように、心拍周期の経時変化は実施例１の低下度が高い傾向を示す。また、（図２）に示すように、リラックス感も実施例１が高まりやすい傾向を示す。すなわち、実施例１が最も副交感神経活動が促進され、リラックス効果が高まっていると判断できる。尚、実施例４と比較例１では、実施例４の方が、心拍周期が低下しやすく、副交感神経活動が促進され、リラックスしやすいと判断できる。
【産業上の利用可能性】
【００４１】
本発明の編物は、やわらかく、ふんわり、しっとり、すべすべとした触感を有し、副交感神経活動を促進しリラックス感を与える衣服を構成することができる編物であり、インナー、スポーツウェア、制服、作業服、カジュアルウェア、寝衣、寝装品等、肌に直接接する衣服に適している。このような効果は、一日のうち、少しでもホッとするリラックス感を感じることができる時間が必要な最近のストレス社会において、強く求められている性能である。具体的には、仕事の合間の休憩に一息つきやすい触感、帰宅後副交感神経活動を促進することで、眠りに入りやすくする触感を提供することができる。衣服という非常に身近なものでリラックス効果を発揮できることもまた有用である。
【図面の簡単な説明】
【００４２】
【図１】心拍周期の経時変化を表すグラフである。
【図２】リラックス感の経時変化を表すグラフである。
【図１】
2005350804.tif 000005
【図２】
2005350804.tif 000006